(57)【要約】  強化ガラス板の切断方法は、強化ガラス板１０の表面１２にレーザ光２０を照射し、強化ガラス板１０の表面１２上でレーザ光２０の照射領域２２を移動させる工程を有し、照射領域２２の後方に強化ガラス板１０を板厚方向に貫通するクラックを追従させて強化ガラス板１０を切断する。レーザ光２０を強化ガラス板１０の表面１２に照射することにより、照射領域２２における中間層１７を徐冷点以下の温度で加熱し、照射領域２２の中心における中間層１７に内部残留引張応力の値よりも小さい引張応力、または、圧縮応力を形成させ、クラックの伸展を抑制させる。
2012096285.tif 000002
【特許請求の範囲】
【請求項１】
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記クラックの伸展を抑制させることを特徴とする強化ガラス板の切断方法。
【請求項２】
前記強化ガラス板と前記レーザ光とは、
前記レーザ光が前記強化ガラス板の前記表面に対して垂直に入射する場合、前記レーザ光に対する前記強化ガラス板の吸収係数をα（ｃｍ−１）、前記強化ガラス板の厚さをｔ（ｃｍ）として、０＜α×ｔ≦３．０の式を満たし、
前記レーザ光が前記強化ガラス板の前記表面に対して斜めに入射する場合、前記強化ガラス板の前記表面での前記レーザ光の屈折角をγ（°）として、０＜α×ｔ／ｃｏｓγ≦３．０の式を満たす請求項１に記載の強化ガラス板の切断方法。
【請求項３】
前記レーザ光の波長が２５０〜５０００ｎｍである請求項１または２に記載の強化ガラス板の切断方法。
【請求項４】
前記中間層の内部残留引張応力が１５ＭＰａ以上である請求項１〜３のいずれか１項に記載の強化ガラス板の切断方法。
【請求項５】
前記中間層の内部残留引張応力が３０ＭＰａ以上である請求項４に記載の強化ガラス板の切断方法。
【請求項６】
前記強化ガラス板の前記表面において、前記レーザ光の照射領域は、円状に形成されており、前記強化ガラス板の厚さよりも小さい直径を有する請求項１〜５のいずれか１項に記載の強化ガラス板の切断方法。
【請求項７】
前記強化ガラス板は、化学強化ガラスである請求項１〜６のいずれか１項に記載の強化ガラス板の切断方法。
【請求項８】
前記強化ガラス板の厚さは、０．０１ｃｍ以上０．２ｃｍ以下である請求項７に記載の強化ガラス板の切断方法。
【請求項９】
前記強化ガラス板は、風冷強化ガラスである請求項１〜６のいずれか１項に記載の強化ガラス板の切断方法。
【請求項１０】
前記強化ガラス板の厚さは、０．１ｃｍ以上３ｃｍ以下である請求項９に記載の強化ガラス板の切断方法。
【請求項１１】
前記レーザ光の光軸は、前記強化ガラス板の表面に対して斜めである請求項１〜１０のいずれか１項に記載の強化ガラス板の切断方法。
【請求項１２】
前記強化ガラス板の前記表面において、前記レーザ光の照射領域の外接円の半径をＲとしたとき、前記照射領域の真円度が０．５Ｒ以下である請求項１〜１１のいずれか１項に記載の強化ガラス板の切断方法。
【請求項１３】
前記レーザ光の集光位置が、前記強化ガラス板の前記中間層に位置する請求項１〜１２のいずれか１項に記載の強化ガラス板の切断方法。
【請求項１４】
前記強化ガラス板の表面にガスを吹き付け、前記強化ガラス板の表面上で、前記ガスの吹き付け領域を前記レーザ光の照射領域と連動して移動させる請求項１〜１３のいずれか１項に記載の強化ガラス板の切断方法。
【請求項１５】
前記ガスは、前記強化ガラス板を局所的に冷却する冷却ガスである請求項１４に記載の強化ガラス板の切断方法。
【発明の詳細な説明】
【技術分野】
【０００１】
本発明は、強化ガラス板の切断方法に関する。
【背景技術】
【０００２】
近年、携帯電話やＰＤＡなどの携帯機器において、ディスプレイ（タッチパネルを含む）の保護や美観などを高めるため、カバーガラス（保護ガラス）を用いることが多くなっている。また、ディスプレイの基板として、ガラス基板が広く用いられている。【０００３】
一方、携帯機器の薄型化・軽量化が進行しており、携帯機器に用いられるガラスの薄板化が進行している。ガラスが薄くなると強度が低くなるので、ガラスの強度不足を補うため、圧縮応力が残留する表面層及び裏面層を有する強化ガラスが開発されている。強化ガラスは、自動車用窓ガラスや建築用窓ガラスとしても用いられている。【０００４】
強化ガラスは、例えば風冷強化法や化学強化法などで作製される。風冷強化法は、軟化点付近の温度のガラスを表面及び裏面から急冷し、ガラスの表面及び裏面と内部との間に温度差をつけることで、圧縮応力が残留する表面層及び裏面層を形成する。一方、化学強化法は、ガラスの表面及び裏面をイオン交換し、ガラスに含まれる小さなイオン半径のイオン（例えば、Ｌｉイオン、Ｎａイオン）を、大きなイオン半径のイオン（例えば、Ｋイオン）に置換することで、圧縮応力が残留する表面層及び裏面層を形成する。いずれの方法でも、反作用として、表面層と裏面層との間に、引張応力が残留する中間層を形成することになる。【０００５】
強化ガラスを製造する場合、製品サイズのガラスを１枚ずつ強化処理するよりも、製品サイズよりも大型のガラスを強化処理した後、切断して多面取りすることが効率的である。【０００６】
そこで、強化ガラス板を切断する方法として、強化ガラス板の表面にレーザ光を照射し、強化ガラス板の表面上で、レーザ光の照射領域を移動させることで、強化ガラス板を切断する方法が提案されている（例えば、特許文献１参照）。
【先行技術文献】
【特許文献】
【０００７】
【特許文献１】特開２００８−２４７７３２号公報
【発明の概要】
【発明が解決しようとする課題】
【０００８】
ところで、上記の特許文献１では、レーザ光の光源として、炭酸ガスレーザを用いているので、レーザ光の大部分が強化ガラス板の表面近傍で熱として吸収されてしまう。そのため、ガラス表面におけるレーザ光の照射領域の直下に、残留引張応力よりも大きい引張応力が生じる。その結果、切断時に形成されるクラックが、レーザ光の照射領域を越えて、意図しない方向に急激に伸展することがあり、切断線の軌跡精度の悪化、すなわち切断線が所望の切断予定線から外れたり、または切断できずにガラスが粉砕したりすることもある。この傾向は、残留引張応力が大きくなるほど顕著である。【０００９】
本発明は、上記課題に鑑みてなされたものであって、切断線の軌跡精度が良好な強化ガラス板の切断方法を提供することを目的とする。
【課題を解決するための手段】
【００１０】
上記目的を解決するため、本発明の一の態様による強化ガラス板の切断方法は、
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記クラックの伸展を抑制させることを特徴とする。
【発明の効果】
【００１１】
本発明によれば、切断線の軌跡精度が良好な強化ガラス板の切断方法を提供することができる。
【図面の簡単な説明】
【００１２】
【図１Ａ】本発明の第１の実施形態に係る強化ガラス板の切断方法の説明図（１）である。
【図１Ｂ】本発明の第１の実施形態に係る強化ガラス板の切断方法の説明図（２）である。
【図２Ａ】レーザ光を照射する前の化学強化ガラス板の残留応力の分布例を示す模式図である。
【図２Ｂ】レーザ光を照射する前の風冷強化ガラス板の残留応力の分布例を示す模式図である。
【図３】レーザ光を照射する前の強化ガラス板の一例を示す断面図である。
【図４】レーザ光の照射領域の真円度の一例を示す説明図である。
【図５】レーザ光の集光位置の一例を示す模式図である。
【図６】レーザ光の光軸の一例を示す模式図である。
【図７】図１ＢのＡ−Ａ線に沿った断面における応力の分布例を示す模式図である。
【図８】図１ＢのＢ−Ｂ線に沿った断面における応力の分布例を示す模式図である。
【図９】本発明の第２の実施形態に係る強化ガラス板の切断方法の説明図である。
【図１０Ａ】本発明の第３の実施形態に係る強化ガラス板の切断方法の説明図（１）である。
【図１０Ｂ】本発明の第３の実施形態に係る強化ガラス板の切断方法の説明図（２）である。
【図１１Ａ】本発明の第４の実施形態に係る強化ガラス板の切断方法の説明図（１）である。
【図１１Ｂ】本発明の第４の実施形態に係る強化ガラス板の切断方法の説明図（２）である。
【図１２】本発明の第５の実施形態に係る強化ガラス板の切断方法の説明図である。
【図１３】例７−１〜例７−２における強化ガラス板の表面の切断予定線を示す図である。
【図１４】本発明の第１の実施形態に係る強化ガラス板の切断方法の説明図（３）である。
【発明を実施するための形態】
【００１３】
以下、本発明を実施するための形態について図面を参照して説明する。
【００１４】
［第１の実施形態］
図１Ａ及び図１Ｂは、本発明の第１の実施形態に係る強化ガラス板の切断方法の説明図である。図１Ｂは、図１Ａの平面図である。図１Ａ及び図１Ｂに示すように、強化ガラス板１０の表面（一方の主面）１２にレーザ光２０を照射し、強化ガラス板１０の表面１２上で、レーザ光２０の照射領域２２を移動させることで、強化ガラス板１０に応力を印加して、強化ガラス板１０を切断する。
【００１５】
強化ガラス板１０は、例えば風冷強化法や化学強化法などで作製される。強化用のガラスの種類は、用途に応じて選択される。例えば、自動車用窓ガラスや建築用窓ガラス、ＰＤＰ用のガラス基板、カバーガラスの場合、強化用のガラスとしては、ソーダライムガラスが用いられる。また、ＬＣＤ用のガラス基板の場合、強化用のガラスとしては、アルカリ金属元素を実質的に含まない無アルカリガラスが用いられる。
【００１６】
風冷強化法は、軟化点付近の温度のガラスを表面及び裏面（両主面）から急冷し、ガラスの表面及び裏面（両主面）と内部との間に温度差をつけることで、圧縮応力が残留する表面層及び裏面層を形成する。風冷強化法は、厚いガラスを強化するのに好適である。
【００１７】
化学強化法は、ガラスの表面及び裏面（両主面）をイオン交換し、ガラスに含まれる小さなイオン半径のイオン（例えば、Ｌｉイオン、Ｎａイオン）を大きなイオン半径のイオン（例えば、Ｋイオン）に置換することで、圧縮応力が残留する表面層及び裏面層を形成する。化学強化法は、アルカリ金属元素を含むソーダライムガラスを強化するのに好適である。
【００１８】
これらの風冷強化法、化学強化法では、圧縮応力が残留する表面層及び裏面層を形成する反作用として、表面層と裏面層との間に引張応力が残留する中間層を形成することになる。
【００１９】
図２Ａは、レーザ光を照射する前の化学強化ガラス板の残留応力の分布例を示す模式図である。図２Ｂは、レーザ光を照射する前の風冷強化ガラス板の残留応力の分布例を示す模式図である。図３は、レーザ光を照射する前の強化ガラス板の一例の断面図である。図３において、矢印の方向は、応力の作用方向を示し、矢印の大きさは、応力の大きさを示す。
【００２０】
図３に示すように、強化ガラス板１０は、圧縮応力が残留する表面層１３及び裏面層１５と、表面層１３と裏面層１５との間に設けられ、引張応力が残留する中間層１７とを有する。強化ガラス板１０の端面の表層は、圧縮応力が残留する層のみで構成されても良いし、圧縮応力が残留する層と引張応力が残留する層とで構成されても良い。
【００２１】
図２Ａ及び図２Ｂに示すように、表面層１３及び裏面層１５に残留する圧縮応力（＞０）は、強化ガラス板１０の表面１２及び裏面１４から内部に向けて徐々に小さくなる傾向がある。化学強化の場合、図２Ａに示すように、中間層１７に残留する引張応力（＞０）はほぼ一定である。また、風冷強化の場合、図２Ｂに示すように、中間層１７に残留する引張応力（＞０）は、ガラスの内部から表面１２及び裏面１４に向けて徐々に小さくなる。
【００２２】
図２Ａ及び図２Ｂにおいて、ＣＳは表面層１３や裏面層１５における最大残留圧縮応力（表面圧縮応力）（＞０）、ＣＴは中間層１７における内部残留引張応力（中間層１７の残留引張応力の平均値）（＞０）、ＣＭ（図２Ｂ参照）は中間層１７における最大残留引張応力、ＤＯＬは表面層１３や裏面層１５の厚さをそれぞれ示す。ＣＳやＣＴ、ＣＭ、ＤＯＬは、強化処理条件で調節可能である。例えば、ＣＳやＣＴ、ＣＭ、ＤＯＬは、風冷強下法の場合、ガラスの冷却速度などで調節可能である。また、ＣＳやＣＴ、ＣＭ、ＤＯＬは、化学強化法の場合、ガラスを処理液（例えば、ＫＮＯ３溶融塩）に浸漬してイオン交換するので、処理液の濃度や温度、浸漬時間などで調節可能である。なお、本実施形態の表面層１３及び裏面層１５は、同じ厚さ、同じ最大残留圧縮応力を有するが、異なる厚さを有しても良いし、異なる最大残留圧縮応力を有しても良い。
【００２３】
強化ガラス板１０の表面１２には、切断予定線に沿って、スクライブ線（溝線）が予め形成されていない。スクライブ線を予め形成しても良いが、この場合、工程数が増えるので、作業が繁雑である。また、スクライブ線を予め形成すると、ガラスが欠けることがある。
【００２４】
強化ガラス板１０の端部には、切断開始位置に、初期クラックが予め形成されている。初期クラックの形成方法は、一般的な方法であって良く、例えばカッタやヤスリ、レーザで形成される。工程数を削減するため、初期クラックを予め形成しなくても良い。特に、強化ガラス板１０の端部が切断前に予め回転砥石などで研削されている場合、研削時にマイクロクラックが形成されるので、初期クラックを予め形成しなくて良い。
【００２５】
強化ガラス板１０の表面１２上において、レーザ光２０の照射領域２２（例えばレーザ光２０の照射領域２２の中心）は、強化ガラス板１０の端部から内側に向けて、切断予定線に沿って、直線状や曲線状に移動される。これによって、強化ガラス板１０の端部から内側に向けてクラック３０（図１Ａ及び図１Ｂ参照）を形成し、強化ガラス板１０を切断する。レーザ光２０の照射領域２２は、Ｐ字状に移動されても良く、この場合、移動経路に含まれる切断予定線の終端は、切断予定線の途中と交わる。
【００２６】
強化ガラス板１０の表面１２上において、レーザ光２０の照射領域２２を移動させるため、強化ガラス板１０を支持する支持体を、移動または回転しても良いし、レーザ光２０の光源を移動しても良い。また、レーザ光２０の経路の途中に設けられるミラーを回転しても良い。
【００２７】
強化ガラス板１０の表面１２上において、レーザ光２０の照射領域２２は、例えば図１Ａ及び図１Ｂに示すように、円状に形成されているが、矩形状や楕円状などであっても良く、その形状に制限はない。なお、照射領域２２の真円度は０．５Ｒ以下が好ましい。真円度が０．５Ｒ以下であると、強化ガラス板１０の表面１２上で曲線形状の切断予定線に沿って照射領域２２の中心を移動させるとき、照射領域２２の回転制御の要求精度が低いので好ましい。また、照射領域２２の回転制御の精度が同程度の場合、切断予定線の法線方向における照射領域２２の幅の変化が小さくなるため、切断精度が高くなる。例えば、切断予定線の曲率半径が小さい場合であっても精度良く切断できる。より好ましくは、真円度が０．３Ｒ以下である。さらに好ましくは、真円度が０．２Ｒ以下である。ここで、真円度は、図４に示すように、照射領域２２の外接円Ｃ１１及び内接円Ｃ１２である２つの同心円の半径Ｒ、ｒの差である。なお、Ｒは照射領域２２の外接円Ｃ１１の半径を示し、ｒは照射領域２２の内接円Ｃ１２の半径を示す。
【００２８】
強化ガラス板１０の表面１２上において、レーザ光２０の照射領域２２は、強化ガラス板１０の厚さや、最大残留圧縮応力（ＣＳ）、内部残留引張応力（ＣＴ）、表面層１３や裏面層１５の厚さ（ＤＯＬ）、レーザ光２０の光源出力などに応じた速度で移動される。
【００２９】
レーザ光２０の光源としては、特に限定されないが、例えば、ＵＶレーザ（波長：３５５ｎｍ）、グリーンレーザ（波長：５３２ｎｍ）、半導体レーザ（波長：８０８ｎｍ、９４０ｎｍ、９７５ｎｍ）、ファイバーレーザ（波長：１０６０〜１１００ｎｍ）、ＹＡＧレーザ（波長：１０６４ｎｍ、２０８０ｎｍ、２９４０ｎｍ）、中赤外光パラメトリック発振器を使用したレーザ（波長：２６００〜３４５０ｎｍ）などが挙げられる。レーザ光２０の発振方式に制限はなく、レーザ光を連続発振するＣＷレーザ、レーザ光を断続発振するパルスレーザのいずれも使用可能である。また、レーザ光２０の強度分布に制限はなく、ガウシアン型であっても、トップハット型であっても良い。
【００３０】
光源から出射されたレーザ光２０は、集光レンズなどで集光され、強化ガラス板１０の表面１２に結像される。
【００３１】
レーザ光２０の集光位置は、強化ガラス板１０の表面１２を基準として、レーザ光源側であっても良いし、裏面１４側であっても良い。また、加熱温度が高くなりすぎない、すなわち徐冷点以下を保てる集光面積であれば、図５に示すように、レーザ光２０の集光位置は強化ガラス板１０中、特に中間層１７内であっても良い。
【００３２】
レーザ光２０の集光位置が中間層１７内にある場合、レーザ光２０によって応力が発生する領域を最小にできるので、切断精度を高めることができると共に、レーザ光２０の光源出力を低減することができる。
【００３３】
ところで、詳しくは後述するが、レーザ光２０は、強化ガラス板１０を通過する過程で熱として吸収され、強度が低くなる。
【００３４】
レーザ光２０の集光位置が裏面１４またはその近傍（例えば裏面層１５と中間層１７との境界）にある場合、裏面１４におけるレーザ光２０の単位面積あたりの強度（パワー密度）が高くなるので、表面１２の加熱温度と、裏面１４の加熱温度との差が小さくなる。よって、加熱効率が良く、レーザ光２０の光源出力が低減される。
【００３５】
レーザ光２０の光軸２１は、強化ガラス板１０の表面１２において、例えば図１Ａ及び図５（図１Ａでは光軸の図示を省略する）に示すように表面１２と直交していても良いし、図６に示すように表面１２と斜めに交わっていても良い。表面１２で反射するレーザ光２０が、レーザ発振器に影響を及ぼすおそれがある場合、レーザ光２０の光軸２１が表面１２と斜めに交わると、ほとんどの反射光がレーザ発振器に戻らないため、影響を小さくすることができる。また、強化ガラス板１０の表面１２にレーザ光２０を吸収する性質を有する膜１８が形成されているような場合、レーザ光２０が膜１８に吸収されることで表面１２が加熱され、強化ガラス板１０を切断することができない。しかしながら、図６に示すように、レーザ光２０の光軸２１が表面１２と斜めに交わると、切断予定線が膜１８の縁と重なっていても切断が可能となる。膜１８としては、例えば、意匠性向上のためのセラミック膜や樹脂膜、及び、機能性向上のための透明電極膜等が挙げられる。
【００３６】
従来の方法は、レーザ光のみの作用で切断するため、残留引張応力が大きな強化ガラスでは中間層の残留引張応力によるクラックが意図しない方向に急激に伸展し、所望の形状で切断出来なかった。
【００３７】
一方、本実施形態では、強化ガラス板１０とレーザ光２０とが後述の式を満たすことによって、レーザ光２０のみの作用ではなく、中間層１７の残留引張応力によるクラックの伸展を利用して強化ガラス板１０を切断する。すなわち、詳しくは後述するが、上記条件でレーザ光２０の照射領域２２における中間層１７を徐冷点以下の温度で加熱することによって、中間層１７の残留引張応力によって強化ガラス板１０に生じるクラック３０の伸展を制御して、残留引張応力によるクラック３０によって強化ガラス板１０を切断することが可能となる。なお、中間層１７を徐冷点以下の温度で加熱するのは、徐冷点を超えて加熱すると、レーザ光が通過する短時間でもガラスが高温となり粘性流動が発生しやすい状態となるため、この粘性流動によりレーザ光によって発生させた圧縮応力が緩和されるからである。
【００３８】
図７は、図１ＢのＡ−Ａ線に沿った断面における応力の分布例を示す模式図であって、レーザ光の照射領域を含む断面における応力の分布例を示す模式図である。図８は、図１ＢのＢ−Ｂ線に沿った断面における応力の分布例を示す模式図であって、図７に示す断面よりも後方の断面における応力の分布例を示す模式である。ここで、「後方」とは、レーザ光２０の走査方向後方を意味する。図７及び図８において、矢印の方向は、応力の作用方向を示し、矢印の長さは、応力の大きさを示す。
【００３９】
レーザ光２０の照射領域２２における中間層１７では、レーザ光２０の強度が十分に高いので、温度が周辺に比べて高くなり、図２Ａ、図２Ｂ及び図３に示す残留引張応力よりも小さい引張応力、または、圧縮応力が生じる。残留引張応力よりも小さい引張応力、または、圧縮応力が生じている部分では、クラック３０の伸展が抑制される。クラック３０の伸展を確実に防止するため、図７に示すように、圧縮応力が生じていることが好ましい。
【００４０】
なお、レーザ光２０の照射領域２２における表面層１３や裏面層１５では、図２Ａ、図２Ｂ及び図３に示す残留圧縮応力よりも大きい圧縮応力が生じているので、クラック３０の伸展が抑制されている。
【００４１】
図７に示す圧縮応力との釣り合いのため、図７に示す断面よりも後方の断面では、図８に示すように、中間層１７に引張応力が生じる。この引張応力は、残留引張応力よりも大きく、引張応力が所定値に達している部分に、クラック３０が形成される。クラック３０は強化ガラス板１０の表面１２から裏面１４まで貫通しており、本実施形態の切断は所謂フルカット切断である。
【００４２】
この状態で、レーザ光２０の照射領域２２を移動させると、強化ガラス板１０の内部において照射領域２２の位置が前述したように図７のような応力分布になっているため、クラック３０が切断予定線から外れて自走するようなことはなく、照射領域２２の位置に追従するようにクラック３０の先端位置が移動する。従って、レーザ光２０によってクラック３０の伸展を制御できる。
【００４３】
図１４は、照射領域２２近傍における強化ガラス板１０の板厚中心の応力分布を、切断予定線に沿った断面で示す図である。本実施形態では、強化ガラス板１０の内部において、切断予定線に沿って図１４のような応力を形成している。すなわち、レーザ光２０の照射領域２２の中心における中間層１７において、内部残留引張応力（ＣＴ）の値よりも小さい引張応力、または、圧縮応力を形成させ、クラックの伸展を抑制している（図１４では圧縮応力を形成した例を示す）。言い換えると、本実施形態では内部残留引張応力（ＣＴ）の値よりも小さい引張応力、または、圧縮応力を形成することにより、切断予定線上の照射領域２２後方から追従してくるクラックが照射領域２２を追い越して伸展していくことを防止している。なお、レーザ光２０の照射領域２２の中心における中間層１７に、内部残留引張応力（ＣＴ）の値よりも小さい引張応力、または、圧縮応力を形成することで、この応力が形成された箇所の切断予定線における前後には、内部残留引張応力（ＣＴ）の値よりも大きい引張応力が形成されている。特に、照射領域２２の後方に形成される内部残留引張応力（ＣＴ）の値よりも大きい引張応力によって、クラックの伸展が促される。なお、切断予定線における照射領域２２の後方では、クラックの伸展により強化ガラス板１０が切断されているため、応力がゼロとなっている。
【００４４】
強化ガラス板１０を通過するレーザ光２０は、強化ガラス板１０の表面１２における強度をＩ０とし、強化ガラス板１０中を距離Ｌ（ｃｍ）だけ移動したときのレーザ光２０の強度をＩとすると、Ｉ＝Ｉ０×ｅｘｐ（−α×Ｌ）の式が成立する。この式は、ランベルト・ベールの法則と呼ばれるものである。αはレーザ光２０に対する強化ガラス板１０の吸収係数（ｃｍ−１）を表す。
【００４５】
レーザ光２０は、強化ガラス板１０の表面１２に対して垂直に入射すると、強化ガラス板１０の厚さｔ（ｃｍ）と同じ距離を移動して裏面１４から出射する。この場合、強化ガラス板１０とレーザ光２０とが０＜α×ｔ≦３．０の式を満たすことによって、好適にレーザ光２０が強化ガラス板１０の表面で吸収されずに内部にまで到達するようになる。こうして、強化ガラス板１０の内部が十分に加熱され、上述のように強化ガラス板１０に生じる応力は図３に示す状態から図７や図８に示す状態に変化する。
【００４６】
このように、本実施形態では、α×ｔを０より大きく３．０以下とすることで、強化ガラス板１０において、レーザ光２０によってクラック３０の伸展を好適に制御できる。そして、照射領域２２の直後をクラック３０が伸展するため、切断線が照射領域２２の移動軌跡どおりに形成されるため、切断精度を向上できる。なお、クラック３０の先端は、照射領域２２の直後を追従するのでなく、照射領域２２と重なって追従しても良い。クラック３０の先端が照射領域２２に近いほど、または重なっていることが切断精度をより向上させる。
【００４７】
ガラスは、用途によっては、高い透明度が要求されるので、使用レーザ波長が可視光の波長領域に近い場合はα×ｔは０に近いほど良い。しかし、α×ｔは、小さすぎると吸収効率が悪くなるので、好ましくは０．０００５以上（レーザ光吸収率０．０５％以上）、より好ましくは０．００２以上（レーザ光吸収率０．２％以上）、さらに好ましくは０．００４以上（レーザ光吸収率０．４％以上）である。
【００４８】
ガラスは、用途によっては、逆に低い透明度が要求されるので、使用レーザ波長が可視光の波長領域に近い場合はα×ｔは大きいほど良い。しかし、α×ｔが大きすぎるとレーザ光の表面吸収が大きくなるのでクラック伸展を制御できなくなる。このため、α×ｔは、好ましくは３．０以下（レーザ光吸収率９５％以下）、より好ましくは０．１０５以下（レーザ光吸収率１０％以下）、さらに好ましくは０．０２以下（レーザ光吸収率２％以下）である。
【００４９】
ところで、本発明者の知見によると、中間層１７の内部残留引張応力（ＣＴ）が３０ＭＰａ以上になると、中間層１７の残留引張応力のみで、強化ガラス板１０に形成されたクラックが自然に伸展する（自走する）。
【００５０】
そこで、切断に使用される引張応力のうち、中間層１７の残留引張応力が、レーザ光２０によって発生する引張応力よりも支配的となるように、内部残留引張応力（ＣＴ）は、１５ＭＰａ以上であることが好ましい。これによって、強化ガラス板１０の内部において、引張応力が所定値に達する位置（即ち、クラック３０の先端位置）と、レーザ光２０の位置との間の距離が十分に短くなるので、切断精度を向上できる。
【００５１】
中間層１７の内部残留引張応力（ＣＴ）は、より好ましくは３０ＭＰａ以上、さらに好ましくは４０ＭＰａである。内部残留引張応力（ＣＴ）が３０ＭＰａ以上であると、切断に使用される引張応力は中間層１７の残留引張応力のみとなり、切断線の軌跡精度をさらに向上できる。
【００５２】
本実施形態の化学強化ガラスの切断において、内部残留引張応力（ＣＴ）の上限値は１２０ＭＰａである。現在の技術では、強化処理の技術上の理由で、１２０ＭＰａ程度までしか強化できないが、内部残留引張応力（ＣＴ）が１２０ＭＰａを超える化学強化ガラスを製造できれば、本発明を適用することも当然に可能である。
【００５３】
吸収係数（α）は、レーザ光２０の波長、強化ガラス板１０のガラス組成などで定まる。例えば、強化ガラス板１０中の酸化鉄（ＦｅＯ、Ｆｅ２Ｏ３、Ｆｅ３Ｏ４を含む）の含有量、酸化コバルト（ＣｏＯ、Ｃｏ２Ｏ３、Ｃｏ３Ｏ４を含む）の含有量、酸化銅（ＣｕＯ、Ｃｕ２Ｏを含む）の含有量が多くなるほど、１０００ｎｍ付近の近赤外線波長領域での吸収係数（α）が大きくなる。さらに、強化ガラス板１０中の希土類元素（例えばＹｂ）の酸化物の含有量が多くなるほど、希土類原子の吸収波長付近で吸収係数（α）が大きくなる。
【００５４】
１０００ｎｍ付近の近赤外線波長領域での吸収係数（α）は、用途に応じて設定される。例えば、自動車用窓ガラスの場合、吸収係数（α）は３ｃｍ−１以下であることが好ましい。また、建築用窓ガラスの場合、吸収係数（α）は０．６ｃｍ−１以下であることが好ましい。また、ディスプレイ用ガラスの場合、吸収係数（α）は０．２ｃｍ−１以下であることが好ましい。
【００５５】
レーザ光２０の波長は、２５０〜５０００ｎｍであることが好ましい。レーザ光２０の波長を２５０〜５０００ｎｍとすることで、レーザ光２０の透過率と、レーザ光２０による加熱効率とを両立できる。レーザ光２０の波長は、より好ましくは３００〜４０００ｎｍ、さらに好ましくは８００〜３０００ｎｍである。
【００５６】
強化ガラス板１０中の酸化鉄の含有量は、強化ガラス板１０を構成するガラスの種類によるが、例えば０．０２〜１．０質量％である。この範囲で酸化鉄の含有量を調節することで、１０００ｎｍ付近の汎用の近赤外線レーザを用いてα×ｔを所望の範囲に調節可能である。酸化鉄の含有量を調節する代わりに、酸化コバルトや酸化銅、希土類元素の酸化物の含有量を調節しても良い。
【００５７】
強化ガラス板１０の厚さ（ｔ）は、用途に応じて設定される。
【００５８】
強化ガラス板１０が化学強化ガラスの場合、強化ガラス板１０の厚さ（ｔ）は０．０１〜０．２ｃｍであることが好ましい。厚さ（ｔ）を０．２ｃｍ以下とすることで、内部残留引張応力（ＣＴ）を十分に高めることができる。一方、厚さ（ｔ）が０．０１ｃｍ未満になると、ガラスに化学強化処理を施すことが難しい。厚さ（ｔ）は、より好ましくは０．０３〜０．１５ｃｍ、さらに好ましくは０．０５〜０．１５ｃｍである。
【００５９】
強化ガラス板１０が風冷強化ガラスの場合、強化ガラス板１０の厚さ（ｔ）は０．１〜３ｃｍであることが好ましい。厚さ（ｔ）を３ｃｍ以下とすることで、内部残留引張応力（ＣＴ）を十分に高めることができる。一方、厚さ（ｔ）が０．１ｃｍ未満になると、ガラスに風冷強化処理を施すことが難しい。厚さ（ｔ）は、より好ましくは０．１５〜２ｃｍ、さらに好ましくは０．２〜１．５ｃｍである。
【００６０】
強化ガラス板１０の表面（レーザ光２０が入射する面）１２において、レーザ光２０の照射領域２２は、円形に形成されている場合、０．１８ｍｍよりも大きく、且つ、強化ガラス板１０の厚さよりも小さい直径（Φ）を有することが好ましい。直径（Φ）が強化ガラス板１０の厚さ以上になると、レーザ光２０の照射領域２２が広すぎ、加熱領域が広すぎるので、切断面の一部（特に切断開始部分や切断終了部分）が僅かに湾曲することがある。直径（Φ）は１．０３ｍｍよりも小さくてよい。また、直径（Φ）が０．５ｍｍ以下であれば、クラック３０の位置制御性を高めるため切断精度が向上し、より好ましい。一方、直径（Φ）が０．１８ｍｍ以下になると、レーザ光２０のパワー制御にばらつきが生じた際にパワー密度が高くなり過ぎ、切断面が荒れて、微細な亀裂が形成されることがある。しかしながら、例えばα×ｔが０．１０５以下（レーザ光吸収率１０％以下）のように小さければ、パワー制御にばらつきが生じパワー密度が高くなったとしても影響を受けにくいため、直径（Φ）が０．１８ｍｍ以下の場合でも、切断精度が向上することがある。また、レーザ光２０のパワー制御の精度が高ければ、α×ｔの値にかかわらず直径（Φ）が０．１８ｍｍ以下の場合でも、切断精度が向上することがある。
【００６１】
［第２の実施形態］
図９は、本発明の第２の実施形態に係る強化ガラス板の切断方法の説明図である。図９において、図１Ａと同一構成には同一符号を付して説明を省略する。
【００６２】
本実施形態では、第１の実施形態と同様に、強化ガラス板１０の表面１２にレーザ光２０を照射し、強化ガラス板１０の表面１２上で、レーザ光２０の照射領域２２を移動させることで、強化ガラス板１０を切断する。
【００６３】
また、本実施形態では、強化ガラス板１０とレーザ光２０とが、レーザ光２０に対する強化ガラス板１０の吸収係数をα（ｃｍ−１）とし、強化ガラス板１０の厚さをｔ（ｃｍ）として、０＜α×ｔ≦３．０の式を満たすことによって、中間層１７の残留引張応力よるクラックの伸展を利用して強化ガラス板１０を切断する。すなわち、レーザ光２０の照射領域２２における中間層１７を徐冷点以下の温度で加熱することによって、中間層１７の残留引張応力によって強化ガラス板１０に生じるクラック３０の伸展を制御することが可能となる。従って、本実施形態でも、第１の実施形態と同様の効果が得られる。
【００６４】
これに加えて、本実施形態では、図９に示すように、強化ガラス板１０の表面１２にガス４０を吹き付け、強化ガラス板１０の表面１２上でガス４０の吹き付け領域４２をレーザ光２０の照射領域２２と連動して（照射領域２２と共に）移動させる。吹き付け領域４２は、照射領域２２と重なっていても良いし、照射領域２２の近傍に配されても良い。また、吹き付け領域４２は、照射領域２２に先行しても良いし、照射領域２２に追従しても良い。ガス４０としては、特に限定されないが、例えば圧縮空気などが用いられる。
【００６５】
圧縮空気によって、強化ガラス板１０の表面１２に付着している付着物（例えば粉塵）を吹き飛ばして、付着物がレーザ光２０を吸収するのを防止できる。よって、強化ガラス板１０の表面１２が過熱されるのを防止できる。
【００６６】
ガス４０は、強化ガラス板１０を局所的に冷却する冷却ガスであっても良く、この場合、ガス４０の吹き付け領域４２は、図９に示すようにレーザ光２０の照射領域２２の移動方向後方近傍に位置するように、照射領域２２に追従させても良い。これによって、レーザ光２０の照射領域２２の移動方向後方近傍において、高い温度勾配が生じるので、引張応力が所定値に達する位置（即ち、クラック３０の先端位置）と、レーザ光２０の位置との間の距離が短くなる。よって、クラック３０の位置制御性が高まるため、切断精度をさらに向上できる。
【００６７】
［第３の実施形態］
図１０Ａ及び図１０Ｂは、本発明の第３の実施形態に係る強化ガラス板の切断方法の説明図である。図１０Ａは強化ガラス板の断面を示す断面図、図１０Ｂは強化ガラス板の表面を拡大して示す平面図である。図１０Ａにおいて、矢印方向はガスの流れ方向を示す。図１０Ａ及び図１０Ｂにおいて、図１Ａ及び図９等と同一構成には同一符号を付して説明を省略する。
【００６８】
上記第２の実施形態ではガス４０の吹き付け領域４２がレーザ光２０の照射領域２２の後方近傍に配されるのに対し、本実施形態ではガス４０の吹き付け領域４２の外縁よりも内側にレーザ光２０の照射領域２２が配される点で相違する。その他の構成は第２の実施形態と同様であるので、相違点を中心に説明する。
【００６９】
ガス４０は、強化ガラス板１０を局所的に冷却する冷却ガスである。ガス４０の吹き付け領域４２の外縁よりも内側に、レーザ光２０の照射領域２２が配される。
【００７０】
ガス４０の吹き付け領域４２は、ガス４０の噴出口であるノズル５０の出口５２を、ノズル５０の中心軸５１と平行な方向に、強化ガラス板１０の表面１２に投影した領域のことである。
【００７１】
図１０Ｂに示すように、強化ガラス板１０の表面１２上で、ガス４０の吹き付け領域４２の外縁よりも内側にレーザ光２０の照射領域２２が配されているので、強化ガラス板１０の加熱領域を絞ることができる。よって、レーザ光２０の照射領域２２の後方近傍において、高い温度勾配が生じるので、引張応力が所定値に達する位置（即ち、クラック３０の先端位置）と、レーザ光２０の位置との間の距離が短くなる。よって、クラック３０の位置制御性が高まるため、切断精度をさらに向上できる。
【００７２】
ノズル５０は、例えば図１０Ａに示すように筒状に形成され、ノズル５０の内部をレーザ光２０が通過して良い。ノズル５０の中心軸５１と、レーザ光２０の光軸２１とは同軸的に配置されて良い。ガス４０の吹き付け領域４２と、レーザ光２０の照射領域２２との位置関係が固定されるので、位置関係の変更が不要な場合に有効である。
【００７３】
［第４の実施形態］
図１１Ａ及び図１１Ｂは、本発明の第４の実施形態に係る強化ガラス板の切断方法の説明図である。図１１Ａは、図１１ＢのＡ−Ａ線に沿った断面図である。図１１Ｂは、強化ガラス板の平面図である。図１１Ａ及び図１１Ｂにおいて、図１Ａ等と同一構成には同一符号を付して説明を省略する。
【００７４】
上記第１の実施形態ではレーザ光２０が強化ガラス板１０の表面１２に対して垂直に入射するのに対し、本実施形態ではレーザ光２０が強化ガラス板１０の表面１２に対して斜めに入射する点で相違する。その他の構成は第２の実施形態と同様であるので、相違点を中心に説明する。
【００７５】
レーザ光２０の照射領域２２の移動方向視で、図１１Ａに示すようにレーザ光２０が強化ガラス板１０の表面１２に斜めに入射するので、強化ガラス板１０の切断面が板厚方向に対して斜めになる。よって、強化ガラス板１０の切断で得られる切断片同士の板厚方向への分離が可能である。
【００７６】
レーザ光２０の光軸２１の入射角βが大きくなるほど、スネルの法則に従って屈折角γが大きくなるので、強化ガラス板１０の切断面の板厚方向に対する傾きが大きくなる。この傾きが大きくなるほど、切断後の板厚方向への分離が容易となるが、切断後の切断面の面取り加工が面倒になる。
【００７７】
入射角βは、レーザ光２０の光軸２１と、強化ガラス板１０の表面１２における切断予定線１１との位置関係に応じて設定される。例えば図１１Ｂに示すように平面視（板厚方向視）でレーザ光２０の光軸２１が切断予定線１１に対して垂直に配置される場合、入射角βは１〜６０°の範囲内で設定される。尚、平面視（板厚方向視）で、レーザ光２０の光軸２１は、切断予定線１１に対して斜めに配置されても良い。
【００７８】
レーザ光２０は、強化ガラス板１０の表面１２に対して斜めに入射すると、ｔ／ｃｏｓγの距離を移動して裏面１４から出射する。この場合、強化ガラス板１０とレーザ光２０とが０＜α×ｔ／ｃｏｓγ≦３．０の式を満たすことによって、レーザ光２０が強化ガラス板１０の表面１２近傍で吸収されずに内部にまで到達するようになる。従って、第１の実施形態と同様に、中間層１７の残留引張応力によって強化ガラス板１０に生じるクラック３０の伸展を制御することが可能となる。従って、本実施形態でも、第１の実施形態と同様の効果が得られる。
【００７９】
尚、本実施形態において、第２及び第３の実施形態と同様に、強化ガラス板１０の表面１２にガス４０を吹き付け、強化ガラス板１０の表面１２上でガス４０の吹き付け領域４２をレーザ光２０の照射領域２２と連動して移動させても良い。ガス４０の吹き付け領域４２は、レーザ光２０の照射領域２２と重なっていても良いし、レーザ光２０の照射領域２２の近傍に配されても良い。また、ガス４０の吹き付け領域４２の外縁よりも内側に、レーザ光２０の照射領域２２が配置されても良い。
【００８０】
［第５の実施形態］
図１２は、本発明の第５の実施形態に係る強化ガラス板の切断方法の説明図である。図１２において、図１Ａと同一のまたは対応する構成には同一のまたは対応する符号を付して説明を省略する。
【００８１】
上記第１の実施形態では１枚の強化ガラス板１０を切断するのに対し、本実施形態では複数枚（例えば３枚）の強化ガラス板１０Ａ〜１０Ｃを積層した状態で同時に切断する点で相違する。例えばα×ｔが０．１０５以下（レーザ光吸収率１０％以下）のように小さければ、各強化ガラス１０板の表面に照射されたレーザ光のほとんどは透過されるため、積層された複数枚の強化ガラス板１０を同時に切断することが可能である。その他の構成は第２の実施形態と同様であるので、相違点を中心に説明する。
【００８２】
本実施形態では、強化ガラス板１０Ａ〜１０ＣをＮ枚（Ｎは２以上の自然数）積層してなる積層体１１０の表面（一方の主面）１１２にレーザ光２０を照射し、各強化ガラス板１０Ａ〜１０Ｃの表面１２Ａ〜１２Ｃ上でレーザ光２０の照射領域２２を移動させることにより、Ｎ枚の強化ガラス板１０Ａ〜１０Ｃを切断する。
【００８３】
Ｎ枚の強化ガラス板１０Ａ〜１０Ｃは、互いに異なるガラス組成を有しても良いが、同じガラス組成を有することが好ましい。Ｎ枚の強化ガラス板１０Ａ〜１０Ｃは、互いに異なる厚さを有しても良いが、同じ厚さを有することが好ましい。Ｎ枚の強化ガラス板１０Ａ〜１０Ｃは、互いに異なる熱膨張係数を有しても良いが、同じ熱膨張係数を有することが好ましい。Ｎ枚の強化ガラス板１０Ａ〜１０Ｃは、互いに異なる吸収係数αを有しても良いが、同じ吸収係数αを有することが好ましい。
【００８４】
積層体１１０において、互いに隣り合う強化ガラス板同士（例えば強化ガラス板１０Ａと強化ガラス板１０Ｂ）は接していても良いし、離れていても良い。また、積層体１１０において、互いに隣り合う強化ガラス板同士（例えば強化ガラス板１０Ａと強化ガラス板１０Ｂ）の間に樹脂等のスペーサを設けても良い。
【００８５】
レーザ光２０は、積層体１１０の表面（図において上面）１１２に対して垂直に入射して良い。即ち、レーザ光２０は、各強化ガラス板１０Ａ〜１０Ｃの表面１２Ａ〜１２Ｃに対して垂直に入射して良い。
【００８６】
各強化ガラス板１０Ａ〜１０Ｃとレーザ光２０とは、レーザ光２０に対する各強化ガラス板１０の吸収係数をαｉ（ｃｍ−１）、各強化ガラス板１０の厚さをｔｉ（ｃｍ）として、０＜αｉ×ｔｉ≦３．０（ｉは１以上、Ｎ以下の任意の自然数）の式を満たす。
【００８７】
レーザ光２０は、各強化ガラス板１０Ａ〜１０Ｃの表面１２Ａ〜１２Ｃに対して垂直に入射すると、各強化ガラス板１０Ａ〜１０Ｃの厚さｔｉ（ｃｍ）と同じ距離を移動して裏面から出射する。この場合、各強化ガラス板１０Ａ〜１０Ｃとレーザ光２０とが０＜αｉ×ｔｉ≦３．０の式を満たすことによって、レーザ光２０が各強化ガラス板１０Ａ〜１０Ｃの表面１２Ａ〜１２Ｃ近傍で吸収されずに内部にまで到達するようになる。従って、第１の実施形態と同様に、各強化ガラス板１０Ａ〜１０Ｃの中間層の残留引張応力によって各強化ガラス板１０Ａ〜１０Ｃに生じるクラックの伸展を制御することが可能となる。従って、本実施形態でも、第１の実施形態と同様の効果が得られる。
【００８８】
尚、本実施形態において、第２及び第３の実施形態と同様に、積層体１１０の表面１１２にガス４０を吹き付け、積層体１１０の表面１１２上でガス４０の吹き付け領域４２をレーザ光２０の照射領域２２と連動して移動させても良い。ガス４０の吹き付け領域４２は、レーザ光２０の照射領域２２と重なっていても良いし、レーザ光２０の照射領域２２の近傍に配されてもよい。また、ガス４０の吹き付け領域４２の外縁よりも内側に、レーザ光２０の照射領域２２が配置されても良い。
【００８９】
また、本実施形態では、レーザ光２０が各強化ガラス板１０Ａ〜１０Ｃの表面１２Ａ〜１２Ｃに対して垂直に入射するが、第４の実施形態と同様に、レーザ光２０が各強化ガラス板１０Ａ〜１０Ｃの表面１２Ａ〜１２Ｃに対して斜めに入射しても良い。この場合、各強化ガラス板１０とレーザ光２０とは、各強化ガラス板１０Ａ〜１０Ｃの表面１２Ａ〜１２Ｃでのレーザ光２０の屈折角をγｉとして、０＜αｉ×ｔｉ／ｃｏｓγｉ≦３．０（ｉは１以上、Ｎ以下の任意の自然数）の式を満たす。
【実施例】
【００９０】
以下に、実施例などにより本発明を具体的に説明するが、本発明はこれらの例によって限定されるものではない。【００９１】
［例１−１〜例１−４］
（化学強化ガラス板の作製）
化学強化用のガラス板として、複数種類の原料を混ぜて調製したガラス原料を溶解し、溶解した溶融ガラスを板状に成形し室温付近まで徐冷し、切断、切削、両面鏡面研磨することにより、所定の厚さを有する５０ｍｍ×５０ｍｍのガラス板を作製した。ガラス原料は、ガラス板のレーザ光に対する吸収係数（α）が所望の値となるように、同じ配合比のベース材に対する酸化鉄（Ｆｅ２Ｏ３）の粉末の添加量を変えて調製した。【００９２】
各化学強化用ガラス板は、酸化物基準の質量％表示で、ＳｉＯ２：６０．７％、Ａｌ２Ｏ３：９．６％、ＭｇＯ：７．０％、ＣａＯ：０．１％、ＳｒＯ：０．１％、ＢａＯ：０．１％、Ｎａ２Ｏ：１１．６％、Ｋ２Ｏ：６．０％、ＺｒＯ２：４．８％を含有しており、酸化鉄（Ｆｅ２Ｏ３）を外割りで所定量含有していた。【００９３】
各化学強化ガラス板は、上記の化学強化用ガラス板をＫＮＯ３溶融塩に浸漬し、イオン交換処理した後、室温付近まで冷却することにより作製した。ＫＮＯ３溶融塩の温度や浸漬時間などの処理条件は、内部残留引張応力（ＣＴ）が所望の値となるように設定した。【００９４】
各化学強化ガラス板の内部残留引張応力（ＣＴ）は、表面応力計ＦＳＭ−６０００（折原製作所製）にて表面圧縮応力（ＣＳ）及び圧縮応力層の深さ（ＤＯＬ）を測定し、その測定値と、化学強化ガラス板の厚さ（ｔ）とから以下の数式（Ｉ）を用いて計算にて求めた。
ＣＴ＝（ＣＳ×ＤＯＬ）／（ｔ−２×ＤＯＬ）      （Ｉ）
なお、測定の結果、各化学強化ガラス板の表面層及び裏面層は、同じ厚さ、同じ最大圧縮応力を有していた。【００９５】
ちなみに、表面層及び裏面層が異なる厚さ、異なる最大圧縮応力を有している場合、内部残留引張応力（ＣＴ）は、下記の数式（II）を用いて計算にて求められる。
ＣＴ＝（Ｃ１×Ｄ１／２＋Ｃ２×Ｄ２／２）／（ｔ−Ｄ１−Ｄ２）      （II）
上記式（II）中、Ｃ１は表面層の最大残留圧縮応力、Ｄ１は表面層の厚さ、Ｃ２は裏面層の最大残留圧縮応力、Ｄ２は裏面層の厚さを示す。【００９６】
（化学強化ガラス板の切断）
化学強化ガラス板の切断は、図１Ａ及び図１Ｂに示す切断方法で行った。各化学強化ガラス板の側面の切断開始位置にはヤスリで初期クラックを予め形成し、各化学強化ガラス板の表面にはスクライブ線を形成しなかった。【００９７】
レーザ光の光源は、ファイバーレーザ（中心波長帯：１０７５〜１０９５ｎｍ）とした。このレーザ光に対する各化学強化ガラス板の吸収係数は、紫外可視近赤外分光光度計Ｌａｍｂｄａ９５０を用いて測定した。【００９８】
レーザ光の光軸は、各化学強化ガラス板の表面に直交するように配置した。【００９９】
レーザ光の照射領域は、各化学強化ガラス板の表面上において、切断予定線の一端（初期クラック）から他端まで５０ｍｍにわたって１０ｍｍ／ｓｅｃの一定速度で移動させた。移動経路の中心線である切断予定線は、矩形状の化学強化ガラス板の一辺と平行な直線状とし、一辺からの距離を１０ｍｍとした。レーザ光の照射領域の形状は、円状とした。【０１００】
レーザ光の集光位置は、各化学強化ガラス板の表面（上面）から−１０．３〜２０ｍｍ（上面を基準として上方（光源側）を正とする）の位置に配置した。レーザ光の集光角は、１．４〜３３．４°とした。【０１０１】
（切断結果の評価）
切断結果は、（１）切断可否、（２）切断端部品質、（３）切断面品質、（４）最大ずれ量で評価した。【０１０２】
（１）切断可否は、化学強化ガラス板を切断予定線で切断できた場合を「○」とし、クラックの伸展を制御できずにクラックが切断予定線から外れ自走した場合及び切断できずにガラスが粉砕した場合を「×」とした。【０１０３】
（２）切断端部品質は、切断面を目視で観察し、切断面の端部（切断の開始部分及び終了部分）が平面であるか否かで評価した。切断面の端部が平面である場合を「○」とし、切断面の端部が湾曲面である場合を「×」とした。【０１０４】
（３）切断面品質は、切断面を目視で観察し、切断面に亀裂が有るか否かで評価した。亀裂が視認できない場合を「○」とし、亀裂が視認できる場合を「×」とした。【０１０５】
なお、（２）切断端部品質や（３）切断面品質の評価が「×」の場合であっても、切断精度が良好であれば、用途によっては、使用可能である。【０１０６】
（４）最大ずれ量は、化学強化ガラス板の表面における切断予定線から切断線がどれだけ外れたかを表すものであって、切断予定線と直交する方向における変動幅を測定したものである。この最大ずれ量は、切断開始部分及び切断終了部分を除いて測定したものである。【０１０７】
評価結果を、切断条件などと共に、表１に示す。【０１０８】
【表１】
2012096285.tif 000003
表１に示す例１−１〜例１−４では、切断可否、切断端部品質、切断面品質のいずれの評価も「○」であり、最大ずれ量は０ｍｍであった。【０１０９】
［例１−５〜例１−１０］
例１−５〜例１−１０（比較例）では、例１−１〜例１−４（実施例）と異なり、厚さ（ｔ）×吸収係数（α）の値を３．０超とし、化学強化ガラス板の切断を試みた。【０１１０】
例１−５では、厚さ（ｔ）を変更した他は、例１−４と同様にして、化学強化ガラス板を作製し、作製した化学強化ガラス板上で、レーザ光の照射領域を移動させた。【０１１１】
例１−６〜例１−１０では、レーザ光の光源として炭酸ガスレーザ（波長：１０６００ｎｍ）を用いて吸収係数（α）を変更した（例１−６〜例１−８では厚さ（ｔ）も変更した）他は、例１−２と同様にして、化学強化ガラス板を作製し、作製した化学強化ガラス板上で、レーザ光の照射領域を移動させた。化学強化ガラス板の表面におけるレーザ光の照射領域は、レーザ光の照射時間を長くして、熱伝達時間を確保するため、その移動方向に長い楕円形状（長さ１２ｍｍ、幅３ｍｍ）とした。【０１１２】
評価結果を、切断条件などと共に、表２に示す。【０１１３】
【表２】
2012096285.tif 000004
表１及び表２から、厚さ（ｔ）×吸収係数（α）の値を３．０以下とすることで、化学強化ガラス板を、良好な切断精度で切断できることがわかる。厚さ（ｔ）×吸収係数（α）の値が３．０を越えると、切断できないか、切断できても最大ずれ量が大きく、切断精度が悪かった。【０１１４】
［例２−１〜例２−２０］
例２−１〜例２−２０（実施例）では、化学強化処理条件を変更して、内部残留引張応力（ＣＴ）を調節し、内部残留引張応力（ＣＴ）と最大ずれ量との関係を調べた。化学強化ガラス板の作製、切断、評価は、例１−１〜例１−４と同様とした。評価結果を、切断条件などと共に、表３〜表５に示す。【０１１５】
【表３】
2012096285.tif 000005
【０１１６】
【表４】
2012096285.tif 000006
【０１１７】
【表５】
2012096285.tif 000007
表３〜表５から、内部残留引張応力（ＣＴ）を３０ＭＰａ以上とすることで、残留引張応力によるクラックの伸展が支配的になり、最大ずれ量を０ｍｍにできることがわかる。【０１１８】
［例３−１〜例３−８］
例３−１〜例３−８（実施例）では、化学強化ガラス板の表面におけるレーザ光の照射領域の寸法形状を変更して、切断結果を評価した。化学強化ガラス板の作製、切断、評価は、例１−１〜例１−４と同様とした。【０１１９】
評価結果を、切断条件などと共に、表６に示す。【０１２０】
【表６】
2012096285.tif 000008
表６から、化学強化ガラス板の表面において、レーザ光の照射領域は、円形に形成されている場合、直径（Φ）が０．１８ｍｍよりも大きく、化学強化ガラス板の厚さ（１．０ｍｍ）よりも小さいと、切断端部品質や切断面品質が良いことがわかる。直径（Φ）が０．１８ｍｍの場合、切断面に微細な亀裂があった。また、直径（Φ）が１．０３ｍｍの場合、切断面の端部が僅かに湾曲していた。【０１２１】
［例４−１〜例４−４］
例４−１〜例４−４では、化学強化ガラス板を切断予定線で切断できる（クラックの自走やガラスの粉砕が起きない）最大のレーザ走査速度と、化学強化ガラス板の表面におけるレーザ光の直径との関係について調べた。【０１２２】
各化学強化ガラス板としては、酸化物基準の質量％表示で、ＳｉＯ２：６１．０％、Ａｌ２Ｏ３：１２．８％、ＭｇＯ：６．６％、ＣａＯ：０．１％、ＳｒＯ：０．２％、ＢａＯ：０．２％、Ｎａ２Ｏ：１２．２％、Ｋ２Ｏ：５．９％、ＺｒＯ２：１．０％を含有するものを用いた。【０１２３】
各化学強化ガラス板において、表面圧縮応力（ＣＳ）は７３５ＭＰａ、圧縮応力層の深さ（ＤＯＬ）は５１．２（μｍ）、内部引張応力（ＣＴ）は３８（ＭＰａ）であった。【０１２４】
各化学強化ガラス板（３００ｍｍ×３００ｍｍ×１．１ｍｍ）の切断は、図１０Ａ及び図１０Ｂに示す切断方法で行った。各化学強化ガラス板の側面の切断開始位置にはヤスリで初期クラックを予め形成し、各化学強化ガラス板の表面にはスクライブ線を形成しなかった。【０１２５】
ノズルの出口は、直径２ｍｍの円形であって、各化学強化ガラス板の表面との間のギャップＧ（図１０Ａ参照）が３ｍｍの位置に配置した。１００Ｌ／ｍｉｎの流量で室温の圧縮空気をノズルの出口から各化学強化ガラス板の表面に向けて噴射した。【０１２６】
ノズルの中心軸及びレーザ光の光軸は、各化学強化ガラス板の表面に直交するように同軸的に配置した。【０１２７】
レーザ光の光源としては、ファイバーレーザ（中心波長：１０７０ｎｍ）を用いた。レーザ光に対する各化学強化ガラス板の吸収係数は、紫外可視近赤外分光光度計Ｌａｍｂｄａ９５０を用いて測定した。【０１２８】
レーザ光の集光位置は、各化学強化ガラス板の表面から０〜２．８ｍｍ上方（裏面と反対側）の位置に配置した。レーザ光の集光角は、４°とした。【０１２９】
各化学強化ガラス板の表面と同一平面において、切断予定線の一端から他端まで３００ｍｍにわたってレーザ光の中心を移動させた。移動経路である切断予定線は、矩形状の各化学強化ガラス板の一辺（短辺）と平行な直線状とし、一辺からの距離を１０ｍｍとした。【０１３０】
各化学強化ガラス板の表面と同一平面において、レーザ光の直径を０．２ｍｍとすると共にレーザ光の中心を切断開始端から２．５ｍｍ／ｓｅｃの速度で１５ｍｍ移動させ、続いてレーザ光の中心をさらに５ｍｍ移動させる間にレーザ光の直径を表７に示す直径とした。その後、レーザ光の移動速度を目標の速度に加速し、目標の速度で維持した。切断可能であった最高速度を表７に示す。【０１３１】
【表７】
2012096285.tif 000009
表７から、光源出力が一定の場合、化学強化ガラス板の表面において、レーザ光の直径が小さくなるほど、レーザ光の走査速度が向上できることがわかる。レーザ光の光源出力が一定の場合、化学強化ガラス板の表面において、レーザ光の直径が小さくなるほど、レーザ光のパワー密度（Ｗ／ｍｍ２）が上がるので、加熱時間が短縮可能なためである。【０１３２】
［例５−１〜例５−２］
例５−１〜例５−２では、化学強化ガラス板を切断予定線で切断できる（クラックの自走やガラスの粉砕が起きない）最小の光源出力と、ノズルの使用の有無との関係について調べた。【０１３３】
各化学強化ガラス板としては、例４−１と同じ組成のガラス（ＣＳ＝６９９（ＭＰａ）、ＤＯＬ＝６４．８（μｍ）、ＣＴ＝４６．７（ＭＰａ））を用いた。【０１３４】
各化学強化ガラス板（１５０ｍｍ×１００ｍｍ×１．１ｍｍ）の切断は、図１０Ａ及び図１０Ｂに示す切断方法で行った。各化学強化ガラス板の側面の切断開始位置にはヤスリで初期クラックを予め形成し、各化学強化ガラス板の表面にはスクライブ線を形成しなかった。【０１３５】
レーザ光の光源としては、ファイバーレーザ（中心波長：１０７０ｎｍ）を用いた。レーザ光に対する各化学強化ガラス板の吸収係数は、紫外可視近赤外分光光度計Ｌａｍｂｄａ９５０を用いて測定した。【０１３６】
レーザ光の集光位置は、各化学強化ガラス板の表面から０ｍｍ上方（裏面と反対側）の位置に配置した。レーザ光の集光角は、８．９°とした。【０１３７】
各化学強化ガラス板の表面と同一平面において、切断予定線の一端から他端まで１５０ｍｍにわたってレーザ光の中心を移動させた。移動経路である切断予定線は、矩形状の各化学強化ガラス板の一辺（短辺）と平行な直線状とし、一辺からの距離を１０ｍｍとした。【０１３８】
各化学強化ガラス板の表面と同一平面において、レーザ光の直径を０．２ｍｍとすると共にレーザ光の中心を切断予定線の切断開始端から２．５ｍｍ／ｓｅｃの速度で１５ｍｍ移動させ、続いてレーザ光の中心をさらに５ｍｍ移動させる間にレーザ光の直径を０．２ｍｍから０．１ｍｍに縮径した。その後、レーザ光の移動速度を目標の速度（１０ｍｍ／ｓｅｃ）に加速し、目標の速度で維持した。切断開始時に、移動速度が遅いのは、クラックの形成に時間がかかるためである。【０１３９】
例５−１ではノズルを用いず、例５−２ではノズルを用いて化学強化ガラス板の表面に冷却ガスを吹き付けた。ノズルの中心軸は、各化学強化ガラス板の表面に直交するように、レーザ光の光軸と同軸的に配置した。ノズルの出口は、直径１ｍｍの円形であって、各化学強化ガラス板の表面との間のギャップＧ（図１０Ａ参照）が２ｍｍの位置に配置した。１５Ｌ／ｍｉｎの流量で室温の圧縮空気をノズルの出口から各化学強化ガラス板の表面に向けて噴射した。切断可能であった最小の光源出力を表９に示す。【０１４０】
【表８】
2012096285.tif 000010
表８から、冷却ガスを噴出するノズルを用いることで、光源出力を低減可能なことがわかる。【０１４１】
［例６−１〜例６−５］
例６−１〜例６−５では、化学強化ガラス板を切断予定線で切断できる（クラックの自走やガラスの粉砕が起きない）最小の光源出力と、レーザ光の集光位置との関係について調べた。【０１４２】
各化学強化ガラス板としては、例５−１と同じ組成及び同じ物性のガラス（ＣＳ＝６９９（ＭＰａ）、ＤＯＬ＝６４．８（μｍ）、ＣＴ＝４６．７（ＭＰａ））を用いた。【０１４３】
各化学強化ガラス板（１５０ｍｍ×１００ｍｍ×１．１ｍｍ）の切断は、図１０Ａ及び図１０Ｂに示す切断方法で行った。各化学強化ガラス板の側面の切断開始位置にはヤスリで初期クラックを予め形成し、各化学強化ガラス板の表面にはスクライブ線を形成しなかった。【０１４４】
レーザ光の光源としては、ファイバーレーザ（中心波長：１０７０ｎｍ）を用いた。レーザ光に対する各化学強化ガラス板の吸収係数は、紫外可視近赤外分光光度計Ｌａｍｂｄａ９５０を用いて測定した。【０１４５】
各化学強化ガラス板の表面と同一平面において、切断予定線の一端から他端まで１５０ｍｍにわたってレーザ光の中心を移動させた。移動経路である切断予定線は、矩形状の各化学強化ガラス板の一辺（短辺）と平行な直線状とし、一辺からの距離を１０ｍｍとした。【０１４６】
各化学強化ガラス板の表面と同一平面において、レーザ光の直径を０．２ｍｍとすると共にレーザ光の中心を切断予定線の切断開始端から２．５ｍｍ／ｓｅｃの速度で１５ｍｍ移動させ、続いてレーザ光の中心をさらに５ｍｍ移動させる間にレーザ光の直径を０．２ｍｍから０．１ｍｍに縮径した。その後、レーザ光の移動速度を目標の速度（１０ｍｍ／ｓｅｃ）に加速し、目標の速度で維持した。切断開始時に、移動速度が遅いのは、クラックの形成に時間がかかるためである。【０１４７】
レーザ光の集光位置は、レーザ光の移動速度が低速の間、化学強化ガラス板の表面よりも１．３ｍｍ上方（裏面と反対側）の位置に設定した。レーザ光の移動速度が低速から高速に切り替わる前に、レーザ光の集光位置を変更した。変更後のレーザ光の集光位置は、例６−１では化学強化ガラス板の表面から０．４ｍｍ上方の位置、例６−２では化学強化ガラス板の表面上の位置、例６−３では化学強化ガラス板の板厚方向中心の位置、例６−４では化学強化ガラス板の裏面上の位置、例６−５では化学強化ガラス板の裏面から０．４ｍｍ下方の位置に設定した。【０１４８】
ノズルの中心軸は、各化学強化ガラス板の表面に直交するように、レーザ光の光軸と同軸的に配置した。【０１４９】
ノズルの出口は、直径１ｍｍの円形であって、各化学強化ガラス板の表面との間のギャップＧ（図１０Ａ参照）が２ｍｍの位置に配置した。１５Ｌ／ｍｉｎの流量で室温の圧縮空気をノズルの出口から各化学強化ガラス板の表面に向けて噴射した。切断可能であった最小の光源出力を表９に示す。【０１５０】
【表９】
2012096285.tif 000011
表９から、光源出力を低減するためには、レーザ光の集光位置は、化学強化ガラス板の表面と裏面との間にあることが好ましく、裏面に近いほど好ましいことがわかる。【０１５１】
［例７−１〜例７−２］
例７−１〜例７−２では、異なるガラス組成の化学強化ガラス板の切断の可否を調べた。【０１５２】
例７−１では、例４−１と同じ組成の化学強化ガラス板の切断を行った。一方、例７−２では、酸化物基準の質量％表示で、ＳｉＯ２：６２．０％、Ａｌ２Ｏ３：１７．１％、ＭｇＯ：３．９％、ＣａＯ：０．６％、Ｎａ２Ｏ：１２．７％、Ｋ２Ｏ：３．５％、ＳｎＯ２：０．３％を含有する化学強化ガラス板の切断を行った。【０１５３】
各化学強化ガラス板（１２０ｍｍ×１００ｍｍ×０．８ｍｍ）の切断は、図１０Ａ及び図１０Ｂに示す切断方法で行った。各化学強化ガラス板の側面の切断開始位置にはヤスリで初期クラックを予め形成し、各化学強化ガラス板の表面にはスクライブ線を形成しなかった。【０１５４】
レーザ光の光源としては、ファイバーレーザ（中心波長：１０７０ｎｍ）を用いた。レーザ光に対する各化学強化ガラス板の吸収係数は、紫外可視近赤外分光光度計Ｌａｍｂｄａ９５０を用いて測定した。【０１５５】
各化学強化ガラス板の表面と同一平面において、切断予定線の一端から他端までレーザ光の中心を移動させた。移動経路である切断予定線１１は、図１３に示すように、２つの直線状部分（長さ５５ｍｍ）１１−１、１１−４と、該２つの直線状部分１１−１、１１−４の間に配置される２つの曲線状部分（半径５ｍｍの１／４円弧状部分）１１−２、１１−３を含む。【０１５６】
各化学強化ガラス板の表面と同一平面において、レーザ光の直径を０．２ｍｍとすると共にレーザ光の中心を切断予定線の切断開始端から２．５ｍｍ／ｓｅｃの速度で１５ｍｍ移動させ、続いてレーザ光の中心をさらに５ｍｍ移動させる間にレーザ光の直径を０．２ｍｍから０．１ｍｍに縮径した。その後、レーザ光の移動速度を目標の速度（１０ｍｍ／ｓｅｃ）に加速し、目標の速度で維持した。切断開始時に、移動速度が遅いのは、クラックの形成に時間がかかるためである。【０１５７】
レーザ光の集光位置は、各化学強化ガラス板の表面から０ｍｍ上方（裏面と反対側）の位置に配置した。レーザ光の集光角は、８．９°とした。【０１５８】
ノズルの中心軸は、各化学強化ガラス板の表面に直交するように、レーザ光の光軸と同軸的に配置した。【０１５９】
ノズルの出口は、直径２ｍｍの円形であって、各化学強化ガラス板の表面との間のギャップＧ（図１０Ａ参照）が３ｍｍの位置に配置した。５０Ｌ／ｍｉｎの流量で室温の圧縮空気をノズルの出口から各化学強化ガラス板の表面に向けて噴射した。【０１６０】
切断の評価結果を、切断条件などと共に、表１０に示す。【０１６１】
【表１０】
2012096285.tif 000012
表１０から、化学強化ガラス板のガラス組成は特に限定されないことがわかる。【０１６２】
［例８−１〜例８−２］
例８−１〜例８−２では、化学強化ガラス板の表面に対してレーザ光を斜めに入射した（図１１Ａ及び図１１Ｂ参照）他は、例５−２と同様にして、化学強化ガラス板の表面上で、レーザ光の照射領域を移動させた。【０１６３】
評価結果を、切断条件などと共に、表１１に示す。【０１６４】
【表１１】
2012096285.tif 000013
表１１から、化学強化ガラス板の表面に対してレーザ光を斜めに入射することで、切断面が板厚方向に対して傾斜することがわかる。また、切断面の傾斜角がレーザ光の屈折角と略同じことがわかる。【０１６５】
［例９］
例９では、化学強化ガラス板を３枚重ねた積層体の切断の可否を調べた。【０１６６】
３枚の化学強化ガラス板には、それぞれ、例４−１と同じ組成及び同じ物性のガラス（ＣＳ＝７３５（ＭＰａ）、ＤＯＬ＝５１．２（μｍ）、ＣＴ＝３７．７（ＭＰａ））を用いた。【０１６７】
３枚の化学強化ガラス板（１５０ｍｍ×１００ｍｍ×１．１ｍｍ）は、図１２に示す切断方法で同時に切断した。各化学強化ガラス板の側面の切断開始位置にはヤスリで初期クラックを予め形成し、各化学強化ガラス板の表面にはスクライブ線を形成しなかった。【０１６８】
レーザ光の光源としては、ファイバーレーザ（中心波長帯：１０７５〜１０９５ｎｍ、光源出力：８０Ｗ）を用いた。レーザ光に対する各化学強化ガラス板の吸収係数は、紫外可視近赤外分光光度計Ｌａｍｂｄａ９５０を用いて測定した。【０１６９】
レーザ光の集光位置は、積層体の上面から９ｍｍ上方の位置に配置した。レーザ光の集光角は、１．６°とした。【０１７０】
各化学強化ガラス板の上面と同一平面におけるレーザ光の直径は、それぞれ、上側から０．２４ｍｍ、０．２７ｍｍ、０．３０ｍｍであった。【０１７１】
各化学強化ガラス板の上面と同一平面において、切断予定線の一端から他端まで１５０ｍｍにわたってレーザ光の中心を２．５ｍｍ／ｓｅｃの一定速度で移動させた。移動経路である切断予定線は、矩形状の化学強化ガラス板の一辺（短辺）と平行な直線状とし、一辺からの距離を１０ｍｍとした。【０１７２】
その結果、３枚の化学強化ガラス板を切断予定線に沿って同時に切断することができた。クラックの自走やガラスの粉砕は見られなかった。【０１７３】
［例１０−１〜例１０−２］
例１０−１〜例１０−２では、風冷強化ガラス板の切断の可否を調べた。【０１７４】
各風冷強化ガラス板は、複数種類の原料を混ぜて調製したガラス原料を溶解し、溶解した溶融ガラスを板状に成形して室温付近まで冷却し、切断、切削、両面鏡面研磨することにより作製した。冷却の過程で、軟化点付近の温度のガラスを表面及び裏面から急冷し、圧縮応力が残留する表面層及び裏面層を形成した。急冷の条件は、内部残留引張応力（ＣＴ）が所望の値となるように設定した。【０１７５】
各風冷強化ガラス板は、酸化物基準の質量％表示で、ＳｉＯ２：７２．４％、Ａｌ２Ｏ３：１．９％、ＭｇＯ：３．８％、ＣａＯ：８．３％、Ｎａ２Ｏ：１２．７％、Ｋ２Ｏ：１．０％を含有していた。【０１７６】
各風冷強化ガラス板の最大残留引張応力（ＣＭ）は、表面応力計ＦＳＭ−６０００（折原製作所製）にて表面圧縮応力（ＣＳ）を測定し、その測定値から以下の数式（III）を用いて計算にて求めた。
ＣＭ＝ＣＳ／ａ      （III）
数式（III）において、ａはガラスの急冷開始時の温度、ガラスの急冷速度、ガラスの厚さなどで決まる定数であって、通常は２．２〜２．５の範囲内である。例１０−１〜例１０−２では、ａの値として２．３５を用いた。【０１７７】
各風冷強化ガラス板（３００ｍｍ×３００ｍｍ×５ｍｍ）の切断は、図１Ａ及び図１Ｂに示す切断方法で行った。各風冷強化ガラス板の側面は切断前に予め回転砥石で研削された面であるので、各風冷強化ガラス板の側面の切断開始位置には初期クラックを切断前に形成しなかった。また、各風冷強化ガラス板の表面には、スクライブ線を形成しなかった。【０１７８】
レーザ光の光源としては、ファイバーレーザ（中心波長：１０７０ｎｍ）を用いた。レーザ光に対する各風冷強化ガラス板の吸収係数は、紫外可視近赤外分光光度計Ｌａｍｂｄａ９５０を用いて測定した。【０１７９】
レーザ光の光軸は、各風冷強化ガラス板の表面に直交するように配置した。【０１８０】
レーザ光の集光位置は、各風冷強化ガラス板の表面から２５．６ｍｍ上方（裏面と反対側）の位置に配置した。レーザ光の集光角は、８．９°とした。【０１８１】
各風冷強化ガラス板の表面と同一平面において、切断予定線の一端から他端まで３００ｍｍにわたってレーザ光の中心を移動させた。移動経路である切断予定線は、矩形状の各風冷強化ガラス板の一辺（短辺）と平行な直線状とし、一辺からの距離を２０ｍｍとした。【０１８２】
各風冷強化ガラス板の表面と同一平面において、レーザ光の照射領域は、直径４ｍｍの円形であって２．５ｍｍ／ｓｅｃの一定速度で移動させた。各風冷強化ガラス板の表面において、レーザ光の中心が切断開始端から１５ｍｍ以内の位置にある間はレーザ光の光源出力を例１０−１では２００Ｗ、例１０−２では２４０Ｗに設定し、その後は１００Ｗに設定した。【０１８３】
【表１２】
2012096285.tif 000014
表１２から、本発明を風冷強化ガラス板に適用できることがわかる。【０１８４】
以上、本発明の実施形態および実施例について説明したが、本発明は上記実施形態および上記実施例に限定されるものではなく、特許請求の範囲に記載された本発明の要旨の範囲内において、種々の変形、変更が可能である。【０１８５】
例えば、上記実施形態の図６に示すように、強化ガラス板１０の表面１２に膜１８が形成されている場合、パルスレーザによって切断予定線に沿って膜１８を除去した後、切断しても良い。膜１８を除去する手段は、パルスレーザ等のレーザ光を用いるものに限らず、機械的手段によるもの等、膜を除去できるものであれば良い。【０１８６】
本出願は、２０１１年１月１１日に日本国特許庁に出願された特願２０１１−００３４９６号、及び２０１１年８月３１日に日本国特許庁に出願された特願２０１１−１９００２４号に基づく優先権主張するものであり、特願２０１１−００３４９６号、及び特願２０１１−１９００２４号の全内容を本国際出願に援用する。
【符号の説明】
【０１８７】
１０    強化ガラス板
１１    切断予定線
１２    表面
１３    表面層
１４    裏面
１５    裏面層
１７    中間層
２０    レーザ光
２１    レーザ光の光軸
２２    レーザ光の照射領域
３０    クラック
４０    ガス
４２    ガスの吹き付け領域
５０    ノズル
５１    ノズルの中心軸
５２    ノズルの出口
１１０  積層体
１１２  積層体の表面
【図１Ａ】
2012096285.tif 000015
【図１Ｂ】
2012096285.tif 000016
【図２Ａ】
2012096285.tif 000017
【図２Ｂ】
2012096285.tif 000018
【図３】
2012096285.tif 000019
【図４】
2012096285.tif 000020
【図５】
2012096285.tif 000021
【図６】
2012096285.tif 000022
【図７】
2012096285.tif 000023
【図８】
2012096285.tif 000024
【図９】
2012096285.tif 000025
【図１０Ａ】
2012096285.tif 000026
【図１０Ｂ】
2012096285.tif 000027
【図１１Ａ】
2012096285.tif 000028
【図１１Ｂ】
2012096285.tif 000029
【図１２】
2012096285.tif 000030
【図１３】
2012096285.tif 000031
【図１４】
2012096285.tif 000032
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記内部残留引張応力による前記クラックの伸展を抑制させることを特徴とする強化ガラス板の切断方法。
【請求項２】
前記強化ガラス板と前記レーザ光とは、
前記レーザ光が前記強化ガラス板の前記表面に対して垂直に入射する場合、前記レーザ光に対する前記強化ガラス板の吸収係数をα（ｃｍ−１）、前記強化ガラス板の厚さをｔ（ｃｍ）として、０＜α×ｔ≦３．０の式を満たし、
前記レーザ光が前記強化ガラス板の前記表面に対して斜めに入射する場合、前記強化ガラス板の前記表面での前記レーザ光の屈折角をγ（°）として、０＜α×ｔ／ｃｏｓγ≦３．０の式を満たす請求項１に記載の強化ガラス板の切断方法。
【請求項３】
前記レーザ光の波長が２５０〜５０００ｎｍである請求項１または２に記載の強化ガラス板の切断方法。
【請求項４】
前記中間層の内部残留引張応力が１５ＭＰａ以上である請求項１〜３のいずれか１項に記載の強化ガラス板の切断方法。
【請求項５】
前記中間層の内部残留引張応力が３０ＭＰａ以上である請求項４に記載の強化ガラス板の切断方法。
【請求項６】
前記強化ガラス板の前記表面において、前記レーザ光の照射領域は、円状に形成されており、前記強化ガラス板の厚さよりも小さい直径を有する請求項１〜５のいずれか１項に記載の強化ガラス板の切断方法。
【請求項７】
前記強化ガラス板は、化学強化ガラスである請求項１〜６のいずれか１項に記載の強化ガラス板の切断方法。
【請求項８】
前記強化ガラス板の厚さは、０．０１ｃｍ以上０．２ｃｍ以下である請求項７に記載の強化ガラス板の切断方法。
【請求項９】
前記強化ガラス板は、風冷強化ガラスである請求項１〜６のいずれか１項に記載の強化ガラス板の切断方法。
【請求項１０】
前記強化ガラス板の厚さは、０．１ｃｍ以上３ｃｍ以下である請求項９に記載の強化ガラス板の切断方法。
【請求項１１】
前記レーザ光の光軸は、前記強化ガラス板の表面に対して斜めである請求項１〜１０のいずれか１項に記載の強化ガラス板の切断方法。
【請求項１２】
前記強化ガラス板の前記表面において、前記レーザ光の照射領域の外接円の半径をＲとしたとき、前記照射領域の真円度が０．５Ｒ以下である請求項１〜１１のいずれか１項に記載の強化ガラス板の切断方法。
【請求項１３】
前記レーザ光の集光位置が、前記強化ガラス板の前記中間層に位置する請求項１〜１２のいずれか１項に記載の強化ガラス板の切断方法。
【請求項１４】
前記強化ガラス板の表面にガスを吹き付け、前記強化ガラス板の表面上で、前記ガスの吹き付け領域を前記レーザ光の照射領域と連動して移動させる請求項１〜１３のいずれか１項に記載の強化ガラス板の切断方法。
【請求項１５】
前記ガスは、前記強化ガラス板を局所的に冷却する冷却ガスである請求項１４に記載の強化ガラス板の切断方法。
【手続補正２】
【補正対象書類名】明細書
【補正対象項目名】００１０
【補正方法】変更
【補正の内容】
【００１０】
上記課題を解決するため、本発明の一の態様による強化ガラス板の切断方法は、
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記内部残留引張応力による前記クラックの伸展を抑制させることを特徴とする。
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記中間層の内部残留引張応力が１５ＭＰａ以上であり、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記内部残留引張応力による前記クラックの伸展を抑制させることを特徴とする強化ガラス板の切断方法。
【請求項２】
前記強化ガラス板と前記レーザ光とは、
前記レーザ光が前記強化ガラス板の前記表面に対して垂直に入射する場合、前記レーザ光に対する前記強化ガラス板の吸収係数をα（ｃｍ−１）、前記強化ガラス板の厚さをｔ（ｃｍ）として、０＜α×ｔ≦３．０の式を満たし、
前記レーザ光が前記強化ガラス板の前記表面に対して斜めに入射する場合、前記強化ガラス板の前記表面での前記レーザ光の屈折角をγ（°）として、０＜α×ｔ／ｃｏｓγ≦３．０の式を満たす請求項１に記載の強化ガラス板の切断方法。
【請求項３】
前記レーザ光の波長が２５０〜５０００ｎｍである請求項１または２に記載の強化ガラス板の切断方法。
【請求項４】
前記中間層の内部残留引張応力が３０ＭＰａ以上である請求項１〜３のいずれか１項に記載の強化ガラス板の切断方法。
【請求項５】
前記強化ガラス板の前記表面において、前記レーザ光の照射領域は、円状に形成されており、前記強化ガラス板の厚さよりも小さい直径を有する請求項１〜４のいずれか１項に記載の強化ガラス板の切断方法。
【請求項６】
前記強化ガラス板は、化学強化ガラスである請求項１〜５のいずれか１項に記載の強化ガラス板の切断方法。
【請求項７】
前記強化ガラス板の厚さは、０．０１ｃｍ以上０．２ｃｍ以下である請求項６に記載の強化ガラス板の切断方法。
【請求項８】
前記強化ガラス板は、風冷強化ガラスである請求項１〜５のいずれか１項に記載の強化ガラス板の切断方法。
【請求項９】
前記強化ガラス板の厚さは、０．１ｃｍ以上３ｃｍ以下である請求項８に記載の強化ガラス板の切断方法。
【請求項１０】
前記レーザ光の光軸は、前記強化ガラス板の表面に対して斜めである請求項１〜９のいずれか１項に記載の強化ガラス板の切断方法。
【請求項１１】
前記強化ガラス板の前記表面において、前記レーザ光の照射領域の外接円の半径をＲとしたとき、前記照射領域の真円度が０．５Ｒ以下である請求項１〜１０のいずれか１項に記載の強化ガラス板の切断方法。
【請求項１２】
前記レーザ光の集光位置が、前記強化ガラス板の前記中間層に位置する請求項１〜１１のいずれか１項に記載の強化ガラス板の切断方法。
【請求項１３】
前記強化ガラス板の表面にガスを吹き付け、前記強化ガラス板の表面上で、前記ガスの吹き付け領域を前記レーザ光の照射領域と連動して移動させる請求項１〜１２のいずれか１項に記載の強化ガラス板の切断方法。
【請求項１４】
前記ガスは、前記強化ガラス板を局所的に冷却する冷却ガスである請求項１３に記載の強化ガラス板の切断方法。
【手続補正２】
【補正対象書類名】明細書
【補正対象項目名】００１０
【補正方法】変更
【補正の内容】
【００１０】
上記課題を解決するため、本発明の一の態様による強化ガラス板の切断方法は、
残留圧縮応力を有する表面層及び裏面層と、表面層と裏面層との間に形成され、内部残留引張応力を有する中間層とを備える強化ガラス板を、該強化ガラス板の表面にレーザ光を照射し、該表面上で切断予定線に沿って前記レーザ光の照射領域を移動させ、前記照射領域の後方に前記強化ガラス板を板厚方向に貫通するクラックを追従させて前記強化ガラス板を切断する強化ガラス板の切断方法において、
前記中間層の内部残留引張応力が１５ＭＰａ以上であり、
前記レーザ光の前記照射領域における前記中間層を徐冷点以下の温度で加熱し、前記照射領域の中心における前記中間層に前記内部残留引張応力の値よりも小さい引張応力、または、圧縮応力を形成させ、前記内部残留引張応力による前記クラックの伸展を抑制させることを特徴とする。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
残留圧縮応力を有する表面層及び裏面層と、表面層と裏面層との間に形成され、内部残留引張応力を有する中間層とを備える強化ガラス板の切断方法において、
前記中間層の内部残留引張応力が１５ＭＰａ以上であり、
前記強化ガラス板の表面にレーザ光を照射し、該表面上で切断予定線に沿って前記レーザ光の照射領域を移動させ、前記照射領域における前記中間層を徐冷点以下の温度で加熱することで、前記照射領域の中心における前記中間層に前記内部残留引張応力の値よりも小さい引張応力、または、圧縮応力を形成し、前記内部残留引張応力によるクラックの伸展を抑制しつつ、前記照射領域の後方に前記強化ガラス板を板厚方向に貫通するクラックを追従させて前記強化ガラス板を切断することを特徴とする強化ガラス板の切断方法。
【請求項２】
前記強化ガラス板と前記レーザ光とは、
前記レーザ光が前記強化ガラス板の前記表面に対して垂直に入射する場合、前記レーザ光に対する前記強化ガラス板の吸収係数をα（ｃｍ−１）、前記強化ガラス板の厚さをｔ（ｃｍ）として、０＜α×ｔ≦３．０の式を満たし、
前記レーザ光が前記強化ガラス板の前記表面に対して斜めに入射する場合、前記強化ガラス板の前記表面での前記レーザ光の屈折角をγ（°）として、０＜α×ｔ／ｃｏｓγ≦３．０の式を満たす請求項１に記載の強化ガラス板の切断方法。
【請求項３】
前記レーザ光の波長が２５０〜５０００ｎｍである請求項１または２に記載の強化ガラス板の切断方法。
【請求項４】
前記中間層の内部残留引張応力が３０ＭＰａ以上である請求項１〜３のいずれか１項に記載の強化ガラス板の切断方法。
【請求項５】
前記強化ガラス板の前記表面において、前記レーザ光の照射領域は、円状に形成されており、前記強化ガラス板の厚さよりも小さい直径を有する請求項１〜４のいずれか１項に記載の強化ガラス板の切断方法。
【請求項６】
前記強化ガラス板は、化学強化ガラスである請求項１〜５のいずれか１項に記載の強化ガラス板の切断方法。
【請求項７】
前記強化ガラス板の厚さは、０．０１ｃｍ以上０．２ｃｍ以下である請求項６に記載の強化ガラス板の切断方法。
【請求項８】
前記強化ガラス板は、風冷強化ガラスである請求項１〜５のいずれか１項に記載の強化ガラス板の切断方法。
【請求項９】
前記強化ガラス板の厚さは、０．１ｃｍ以上３ｃｍ以下である請求項８に記載の強化ガラス板の切断方法。
【請求項１０】
前記レーザ光の光軸は、前記強化ガラス板の表面に対して斜めである請求項１〜９のいずれか１項に記載の強化ガラス板の切断方法。
【請求項１１】
前記強化ガラス板の前記表面において、前記レーザ光の照射領域の外接円の半径をＲとしたとき、前記照射領域の真円度が０．５Ｒ以下である請求項１〜１０のいずれか１項に記載の強化ガラス板の切断方法。
【請求項１２】
前記レーザ光の集光位置が、前記強化ガラス板の前記中間層に位置する請求項１〜１１のいずれか１項に記載の強化ガラス板の切断方法。
【請求項１３】
前記強化ガラス板の表面にガスを吹き付け、前記強化ガラス板の表面上で、前記ガスの吹き付け領域を前記レーザ光の照射領域と連動して移動させる請求項１〜１２のいずれか１項に記載の強化ガラス板の切断方法。
【請求項１４】
前記ガスは、前記強化ガラス板を局所的に冷却する冷却ガスである請求項１３に記載の強化ガラス板の切断方法。
【手続補正２】
【補正対象書類名】明細書
【補正対象項目名】００１０
【補正方法】変更
【補正の内容】
【００１０】
上記課題を解決するため、本発明の一の態様による強化ガラス板の切断方法は、
残留圧縮応力を有する表面層及び裏面層と、表面層と裏面層との間に形成され、内部残留引張応力を有する中間層とを備える強化ガラス板の切断方法において、
前記中間層の内部残留引張応力が１５ＭＰａ以上であり、
前記強化ガラス板の表面にレーザ光を照射し、該表面上で切断予定線に沿って前記レーザ光の照射領域を移動させ、前記照射領域における前記中間層を徐冷点以下の温度で加熱することで、前記照射領域の中心における前記中間層に前記内部残留引張応力の値よりも小さい引張応力、または、圧縮応力を形成し、前記内部残留引張応力によるクラックの伸展を抑制しつつ、前記照射領域の後方に前記強化ガラス板を板厚方向に貫通するクラックを追従させて前記強化ガラス板を切断することを特徴とする。
【国際調査報告】
2012096285.tif 000033
2012096285.tif 000034
2012096285.tif 000035
2012096285.tif 000036